(57)【特許請求の範囲】
【請求項１】
ＮｄＦｅＢ系結晶とＦｅＣｏ系結晶が粒界を介して存在する焼結磁石において、
前記ＦｅＣｏ系結晶内の中心部から外周部にかけてＣｏの濃度が減少し、
前記ＦｅＣｏ系結晶内の中心部と外周部とでＣｏ濃度に２原子％以上の差があり、
前記ＮｄＦｅＢ系結晶内の粒界近傍にＣｏ及び重希土類元素が偏在しており、
前記ＦｅＣｏ系結晶が磁気異方性を持って配向していることを特徴とする焼結磁石。
【請求項２】
請求項１に記載の焼結磁石において、
前記ＦｅＣｏ系結晶内の外周部とは、前記ＦｅＣｏ系結晶の表面から中心部の方向に１ｎｍまでの範囲の領域であることを特徴とする焼結磁石。
【請求項３】
請求項１に記載の焼結磁石において、
前記ＦｅＣｏ系結晶の結晶構造の一部がｂｃｃまたはｂｃｔ構造であることを特徴とする焼結磁石。
【請求項４】
請求項１に記載の焼結磁石において、
前記ＦｅＣｏ系結晶の飽和磁束密度はＮｄＦｅＢ系結晶の飽和磁束密度よりも高いことを特徴とする焼結磁石。
【請求項５】
請求項１に記載の焼結磁石において、
前記粒界の幅は０.１〜２ｎｍであることを特徴とする焼結磁石。
【請求項６】
請求項１に記載の焼結磁石において、
前記粒界の一部に酸フッ化物が形成されていることを特徴とする焼結磁石。
【請求項７】
請求項１に記載の焼結磁石において、
前記粒界に重希土類元素が偏在することを特徴とする磁石。
【請求項８】
請求項１に記載の焼結磁石において、
前記ＮｄＦｅＢ系結晶の配向度が前記ＦｅＣｏ系結晶の配向度よりも高いことを特徴とする焼結磁石。
【発明の詳細な説明】
【技術分野】
【０００１】
本発明は、高飽和磁束密度を示すＦｅＣｏ系結晶を含有し、重希土類元素が偏在する焼結磁石及に関する。
【背景技術】
【０００２】
特許文献１にはＦｅＣｏ軟磁性相とＮｄＦｅＢを複合化したナノコンポジット磁石に関する記載があるが、焼結磁石に関する記載はない。特許文献２には、フッ化物で被覆されたＦｅＣｏ系強磁性粉に関する記載があるが、ＦｅＣｏ系結晶のＣｏ組成に関する記載はない。特許文献３にはＦｅとＣｏを含有する磁性粉について、Ｃｏ／Ｆｅ原子比に関する記載があるが、ＮｄＦｅＢ系焼結磁石に関する記載がない。特許文献４にはＣｏを不均一にしたミクロ組織をもったフェライト磁石に関する記載があるがＮｄＦｅＢ系焼結磁石に関する記載がない。特許文献５には磁石中の特定の元素濃度が周期的に変化した希土類合金膜磁石に関する記載があるが、ＦｅＣｏ結晶に関する記載がない。特許文献６には、重希土類元素が結晶粒周縁で偏在した焼結磁石に関する記載があるが、ＦｅＣｏ結晶に関する記載がない。
【０００３】
これらの従来技術によってＮｄ2Ｆｅ14Ｂの理論最大エネルギー積である６４ＭＧＯｅを超えた例はなく、最大エネルギー積の増加と希土類元素使用量低減を両立可能な高密度磁石体を提供することは困難であった。また、ＮｄＦｅＢ系磁石において、重希土類元素を偏在化する手法のみでは、希土類元素使用量の低減にはならない。また、軟磁性粉と混合焼結させた場合、保磁力が減少し磁石の耐熱性あるいは減磁耐力が著しく低下する。
【先行技術文献】
【特許文献】
【０００４】
【特許文献１】特開２０１０−７４０６２号公報
【特許文献２】特開２００８−６０１８３号公報
【特許文献３】特開２００６−１２８５３５号公報
【特許文献４】特開２００１−６８３１９号公報
【特許文献５】特開２００１−２７４０１６号公報
【特許文献６】特開２００７−２９４９１７号公報
【発明の概要】
【発明が解決しようとする課題】
【０００５】
Ｎｄ2Ｆｅ14Ｂ系焼結磁石に代表される希土類鉄ホウ素系などの希土類元素を使用した永久磁石は、種々の磁気回路に使用されている。高温あるいは大きな減磁界環境で使用される永久磁石には、重希土類元素の添加が必須である。重希土類元素を含めた希土類元素の使用量を削減することは、地球資源保護の観点から極めて重要な課題である。従来技術では、希土類元素の使用量を小さくすると、最大エネルギー積、保磁力のいずれかが低下し、応用することが困難であった。希土類元素使用量の低減、保磁力増加及び最大エネルギー積増加を満足させることが課題である。
【課題を解決するための手段】
【０００６】
ＮｄＦｅＢ系結晶とＦｅＣｏ系結晶が粒界を介して存在する焼結磁石において、前記ＦｅＣｏ系結晶内の中心部から外周部にかけてＣｏの濃度が減少し、前記ＦｅＣｏ系結晶内の中心部と外周部とでＣｏ濃度に２原子％以上の差があり、前記ＮｄＦｅＢ系結晶内の粒界近傍にＣｏ及び重希土類元素が偏在する。
【発明の効果】
【０００７】
本発明によれば、希土類永久磁石の希土類元素の使用量低減、保磁力増加及び最大エネルギー積増加を満足することが可能である。これにより磁石使用量を低減でき全ての磁石応用製品の小型軽量化に貢献する。
【図面の簡単な説明】
【０００８】
【図１】本発明に係る焼結磁石の組織（１）。
【図２】本発明に係る焼結磁石の組織（２）。
【図３】本発明に係る焼結磁石の組織（３）。
【図４】本発明に係るＣｏ濃度差と冷却速度の関係。
【図５】本発明に係る保磁力と冷却速度の関係。
【発明を実施するための形態】
【０００９】
上記課題を解決するために、ＦｅＣｏ系結晶とＮｄＦｅＢ系結晶の複合体を焼結させる。ＦｅＣｏ系結晶の飽和磁束密度は、ＮｄＦｅＢ系結晶の飽和磁束密度よりも大きい。またＦｅＣｏ系結晶は磁化反転し易いためＮｄＦｅＢ系結晶との磁気的な結合により反転を抑制する。磁気的な結合を得るために、ＦｅＣｏ系結晶と粒界を介して存在するＮｄＦｅＢ系結晶の結晶磁気異方性エネルギーを増加させ、かつ粒界近傍のＦｅＣｏ結晶の結晶磁気異方性エネルギーを小さくする必要がある。
【００１０】
本発明において、Ｎｄ2Ｆｅ14Ｂよりも高い飽和磁化を有するＦｅＣｏ系結晶は１.５Ｔ以上２.８Ｔ未満の飽和磁束密度合金を有する。この飽和磁束密度の範囲であればその組成に制限はなく、希土類元素や半金属元素、種々の金属元素を含有して良い。飽和磁束密度がＮｄ2Ｆｅ14Ｂよりも高いため、Ｎｄ2Ｆｅ14Ｂの結晶粒と磁気的に結合することにより残留磁束密度を増加させることが可能となる。ＦｅＣｏ系結晶とＮｄ2Ｆｅ14Ｂ結晶は重希土類元素偏在相（粒界）を介して存在する。この重希土類偏在相にはフッ素や酸素、炭素が含まれている。
【００１１】
また、焼結助材は、焼結温度において液相の量を十分にし、液相とＦｅＣｏ系結晶の結晶粒やＮｄ2Ｆｅ14Ｂの結晶粒との濡れ性を高め、焼結後の密度を高くするために使用する。フッ素含有相は希土類元素濃度が高い相と容易に反応するため液相の量が減少する。このため焼結後の密度が低下し、保磁力も低下する。このような密度及び保磁力減少を抑制するために焼結助材としてＦｅ−７０％Ｎｄ合金粉などを添加している。
【００１２】
さらに、焼結時に成形磁場と垂直方向に磁場印加することにより、ＦｅＣｏ系結晶のみが磁化を有する温度範囲で磁場印加効果を実現でき、ＦｅＣｏ系結晶に磁気異方性を付加する。また、焼結後の急冷処理時に成形磁場と平行方向に磁場印加することにより、ＦｅＣｏ系結晶の結晶粒とＮｄ2Ｆｅ14Ｂの結晶粒間の交換結合を高めることが可能であり、磁場印加は保磁力増加や角型性向上に寄与する。
【００１３】
製造手法として重希土類元素を偏在化させるためにフッ化物溶液処理を使用する。フッ化物溶液処理に使用する溶液には１００ppmオーダー以下の陰イオン成分が含有するため、希土類元素を多く含有する材料への処理において、被処理材料の表面の一部が腐食または酸化する。本発明では焼結磁石にＮｄＦｅＢ系とＦｅＣｏ系結晶の少なくとも二種類の強磁性合金を使用し、フッ化物溶液処理を施す材料を耐食性の良いＦｅＣｏ系結晶とし、フッ化物溶液処理による腐食や酸化を防止する。またＦｅＣｏ系結晶は一般に保磁力が小さいので、粒界近傍に希土類元素、特に重希土類元素を偏在化させることが保磁力増加と希土類元素の使用量の低減に貢献する。
【００１４】
上記観点から、目的を達成させるための手段を纏めると次のようになる。［１］ＦｅＣｏ系結晶内の中心部から外周部にかけてＣｏの濃度が減少し、特に粒界近傍で低い（結晶内の外周部とは、各結晶の表面から中心部の方向に１ｎｍ程度の領域を指す）。［２］ＦｅＣｏ系結晶内の中心部と外周部とでＣｏ濃度に２原子％以上の差があり、［３］ＮｄＦｅＢ系結晶内の粒界近傍にＣｏ及び重希土類元素が偏在する。［４］ＦｅＣｏ系結晶の飽和磁束密度はＮｄＦｅＢ系結晶の飽和磁束密度よりも高い。
【００１５】
なお、ＦｅＣｏ系結晶とＮｄＦｅＢ系結晶の粒界幅は１０ｎｍ未満であること良く、特に０.１〜２ｎｍであることが好ましい。これは粒界幅の増加による隣接結晶の磁気的結合の減少のためであり、粒界幅１０ｎｍ以上では保磁力が減少する傾向を示す。粒界幅０.１ｎｍ未満では重希土類元素の偏在が困難であり保磁力が低下する。
【００１６】
上記特徴を実現させるためには、１）ＦｅＣｏ系結晶を重希土類フッ化物溶液処理した後、ＮｄＦｅＢ系結晶、及び焼結助剤と混合後磁場配向させる。２）磁場配向後、焼結熱処理時に磁場中急冷処理を適用し、ＦｅＣｏとＮｄＦｅＢ系結晶の相後拡散を抑制し界面での磁気的結合を付加させる。
【実施例１】
【００１７】
７０％Ｆｅ３０％Ｃｏ合金をガスアトマイズ法により平均粒径１μｍで作成し、ＴｂＦ系アルコール溶液と混合し、ＴｂＦ系膜を形成する。ＴｂＦ系膜の平均膜厚さは１０ｎｍである。このＴｂＦコート７０％Ｆｅ３０％Ｃｏ合金粒を平均粒径１μｍのＮｄ2Ｆｅ14Ｂ系粉と溶媒中で大気に曝すことなく混合する。混合時に有機系分散剤を０.１％添加する。ＴｂＦコート７０％Ｆｅ３０％Ｃｏ合金粒はＮｄ2Ｆｅ14Ｂ系粉に対し２０％であり、分散剤の使用により７０％Ｆｅ３０％Ｃｏ合金粒の凝集を防止し、磁場中圧縮成形を施すことが可能である。ＴｂＦ系膜の組成はＴｂＦ1-3であり、この組成に酸素や炭素を０.１から４０％含有する。磁場中で圧縮した仮成形体には７０％Ｆｅ３０％Ｃｏ合金粒がほぼ均一に分散されている。この仮成形体を１１００℃に加熱し焼結後冷却時に磁場印加することにより、Ｎｄ2Ｆｅ14Ｂ結晶粒に隣接して７０％Ｆｅ３０％Ｃｏ合金粒が分散した焼結体が得られる。焼結後の磁場印加は１１００〜３２０℃の温度範囲において焼結前の磁場中圧縮成形時の磁場印加方向と同じ方向に２Ｔの磁場を印加する。この焼結体に磁場中時効処理を施し急冷する。このような磁場中冷却により最大エネルギー積が無磁場冷却と比較して５〜５０％増加する。得られた焼結体の磁気特性は残留磁束密度１.７Ｔ，保磁力２５ｋＯｅ、最大エネルギー積７０ＭＧＯｅであった。
【００１８】
このようなＮｄ2Ｆｅ14Ｂの理論最大エネルギー積を超える性能を実現するためには以下の項目のいずれか１つ以上を満足する必要がある。１）強磁性の主相はＮｄ2Ｆｅ14ＢとＦｅＣｏ系結晶である。２）ＦｅＣｏ系結晶の粒界の一部はＮｄＯＦ系酸フッ化物と接触している。３）ＦｅＣｏ系結晶の結晶粒界近傍でＮｄ2Ｆｅ14Ｂ系化合物中のＣｏ濃度の増加あるいはＦｅＣｏ系結晶中のＣｏ濃度の減少が認められる。４）ＦｅＣｏ系結晶内にＴｂを含有する結晶が認められる。５）粒界三重点の一部にｆｃｃ構造の希土類鉄化合物が成長しており、ＮｄＯＦ、ＣｏＦｅＯ系化合物あるいはＮｄ2Ｏ3系化合物が認められる。６）ＦｅＣｏ系結晶近傍のＮｄ2Ｆｅ14Ｂ系化合物中のＴｂ濃度が焼結体全体の平均Ｔｂ濃度よりも高い。７）磁場中冷却によりＦｅＣｏ系結晶とＮｄ2Ｆｅ14Ｂ系化合物結晶間の交換結合が増加し、減磁曲線の角型性が向上する。また、ＦｅＣｏ系結晶の形状が磁場方向に延びた形になるため、形状異方性が増加することにより減磁曲線の角型性が高くなる。磁場印加はＮｄ2Ｆｅ14Ｂ系化合物のキュリー点よりも高い温度で効果が顕著であり、０.１Ｔ未満ではその効果が低下する。ＦｅＣｏ系結晶のキュリー点以下で磁場印加することにより、磁場方向にＦｅＣｏ系結晶の結晶あるいは原子の再配列が進行し、磁場方向に平行方向でＦｅＣｏ系結晶の磁化が高くなるような異方性を示す。このようなＦｅＣｏ系結晶の異方性が焼結磁石の磁気特性に影響し、ＦｅＣｏの磁気異方性が増加するほど磁石の最大エネルギー積が増加する傾向を示す。
【００１９】
このような条件を満足することは、下記のような効果に対応している。
【００２０】
１）ＦｅＣｏ系結晶はＮｄ2Ｆｅ14Ｂの飽和磁化よりも大きいため、磁気的に両相が結合することで残留磁束密度が増加する。Ｃｏは０.１から９５％含有していることが必要であり、ＦｅやＣｏ以外の金属元素や半金属元素を添加してもＮｄ2Ｆｅ14Ｂの飽和磁化よりも大きい値であれば最大エネルギー積を増加可能である。ＦｅＣｏ系結晶の周囲に金属系あるいは酸化物または酸フッ化物系のフェリ磁性相が平均１から１００ｎｍの厚さで形成されることにより保磁力が１〜５ｋＯｅ増加する。
【００２１】
２）酸フッ化物はＦｅＣｏ系結晶が焼結時の液相と反応することを抑制し、Ｎｄ2Ｆｅ14Ｂ系化合物との反応による高飽和磁化ｂｃｃ相の消失を防止するとともに、Ｎｄ2Ｆｅ14Ｂ系化合物の結晶粒粗大化防止効果を兼ねている。焼結体のＸ線回折パターンには正方晶構造のＮｄ2Ｆｅ14Ｂ系化合物以外にｂｃｃ（体心立方晶）構造が確認でき、制限視野電子線回折像にはフッ化物または酸フッ化物の回折パターンが粒界の一部に認められる。Ｎｄ2Ｆｅ14Ｂ系化合物の結晶は平均的にｃ軸方向がそろっており、ｃ軸配向性が高いほど磁気特性は向上する。また高飽和磁化相の体心立方晶結晶はｃ軸配向を有する正方晶結晶の配向よりも配向性が低い。これは体心立方晶の結晶粒は、正方晶結晶の粒径よりも小さく、成形や焼結時に凝集し易く、かつ結晶磁気異方性が小さいため、その方位がそろいにくいためである。しかし、２０ｋＯｅ以上の磁場を焼結過程及び時効過程で印加することで、ｂｃｃ結晶の＜１００＞方向が正方晶結晶のｃ軸方向に磁界印加なしの場合よりも配向するようになる。
【００２２】
３）ＦｅＣｏ系結晶とＮｄ2Ｆｅ14Ｂ系化合物との界面では、両相間に拡散が認められＣｏはＦｅＣｏ系結晶の粒界近傍からＮｄ2Ｆｅ14Ｂ系化合物に拡散し、かつＴｂもＮｄ2Ｆｅ14Ｂ系化合物に拡散する。ＦｅＣｏ系結晶とＮｄ2Ｆｅ14Ｂ系化合物との界面近傍では、ＦｅＣｏ系結晶側にＦｅリッチ相が見られ、Ｎｄ2Ｆｅ14Ｂ系化合物側にはＣｏあるいはＴｂ拡散相が認められる。(Ｎｄ，Ｔｂ)2(Ｆｅ，Ｃｏ)14Ｂ及びＦｅ80Ｃｏ20が形成され、Ｃｏ及びＴｂを含有するＮｄ2Ｆｅ14Ｂ化合物はキュリー点が上昇し、ｃ軸方向を容易磁化方向とする結晶磁気異方性エネルギーも増加する。Ｔｂ以外にＤｙ，Ｈｏ，Ｐｒ，Ｓｍあるいは２種類以上の希土類元素を使用することで同様の効果が確認できる。
【００２３】
４）立方晶あるいは面心立方晶構造の酸フッ化物が粒界三重点あるいは二結晶粒界に成長し、粒界面近傍の格子整合性を高めており、融点の高い酸フッ化物あるいは酸化物はＦｅＣｏとＮｄ2Ｆｅ14Ｂ化合物との反応を抑制する。一部の粒界には非晶質相が形成される。
【００２４】
５）溶液処理により形成されたＴｂ含有フッ化物あるいは酸フッ化物は焼結熱処理でＦｅＣｏ系結晶の反応を防止し、焼結中にＴｂはＮｄ2Ｆｅ14Ｂ系化合物側にＣｏを伴って拡散する。Ｎｄ2Ｆｅ14Ｂ系化合物結晶の重希土類元素及びＣｏの偏在とＦｅＣｏ系結晶の低Ｃｏ濃度相の形成、酸フッ化物の形成と、重希土類元素及びＣｏが偏在したＮｄ2Ｆｅ14Ｂ系化合物結晶と低Ｃｏ相を含むＦｅＣｏ系結晶の磁化が結合することにより、エネルギー積が増加する。上記低Ｃｏ濃度相はＦｅＣｏ系結晶の平均Ｃｏ濃度よりも１〜５０％低いＣｏ濃度のｂｃｃ（体心立方晶）であり、平均Ｃｏ濃度の結晶と格子整合性を保持している。尚不可避的に混入する炭素、窒素、酸素などが一部の結晶粒内あるいは粒界に偏在していても大きな問題はない。また、ＦｅＣｏ系結晶内にＮｄ2Ｆｅ14Ｂ系化合物結晶を構成している元素あるいは添加されて粒界近傍に偏在している元素がｂｃｃ構造を保持している範囲で混入していても問題ない。
【００２５】
ＦｅＣｏ系結晶の代わりにＦｅ−希土類元素合金系、Ｆｅ−Ｃｏ−希土類合金系、Ｆｅ−Ｃｏ−Ｎｉ−希土類元素合金系やＦｅ−Ｍ（Ｍは１種以上のＦｅ以外の遷移元素や半金属元素）などの飽和磁束密度が主相と同等以上の合金系を使用できる。本実施例で使用しているＴｂＦ系膜に変わり、希土類フッ化物やアルカリ土類元素のフッ化物または希土類元素を含有する酸化物や窒化物、炭化物、ホウ化物、珪素化物、塩素化物、硫化物あるいはこれらの複合化合物が使用でき、焼結体の粒界にはこれらの化合物に主相の構成元素が少なくとも一種以上含有する化合物が高飽和磁束密度材料の結晶粒に接して形成させることで、残留磁束密度が増加できる。フッ化物は高飽和磁束密度相及び高保磁力相のいずれの相に対しても還元作用があり、磁化を増加させるため、最適な化合物である。Ｎｄ2Ｆｅ14Ｂ系化合物には複数の希土類元素を使用可能であり、保磁力を高めるためにＣｕ，Ａｌ，Ｚｒ，Ｔｉ，Ｎｂ，Ｍｎ，Ｖ，Ｇａ，Ｂｉ，Ｃｒなどの添加も可能である。
【００２６】
本実施例の典型的な組織を図１，図２，図３に示す。組織は、原料となる粉末の粒径、混合条件、仮成形条件、焼結条件、時効条件などにより異なるが、共通しているのは、以下の特徴である。［１］ＦｅＣｏ系結晶内の中心部から外周部にかけてＣｏの濃度が減少し、［２］ＦｅＣｏ系結晶内の中心部と外周部とでＣｏ濃度に２原子％以上の差があり、［３］ＮｄＦｅＢ系結晶内の粒界近傍にＣｏ及び重希土類元素が偏在している。
【００２７】
Ｃｏ濃度差は２−３０原子％であることが好ましい。１原子％未満の濃度差では保磁力が１０ｋ未満になり減磁し易くなる。また５０原子％以上の濃度差は焼結プロセスで実現困難である。
【００２８】
図１において、Ｎｄ2Ｆｅ14Ｂ結晶１とＦｅＣｏ系結晶（ＦｅＣｏ系結晶のＦｅリッチ相５及びＦｅＣｏ系結晶のＣｏリッチ相６）が粒界４を介して存在している。Ｎｄ2Ｆｅ14Ｂ結晶１とＦｅＣｏ系結晶とが、粒界４を介さずに直接接触している部分もある。ここで、Ｎｄ2Ｆｅ14Ｂ結晶１とＦｅＣｏ系結晶とが、粒界４を介在して存在するか否かは磁気特性に大きな影響を及ぼすものではない。粒界４の一部には、重希土類含有酸化物２，酸フッ化物３が存在している。
【００２９】
Ｎｄ2Ｆｅ14Ｂ結晶１の内部の粒界近傍にＣｏの偏在が認められる。これはＦｅＣｏ系結晶からＮｄ2Ｆｅ14Ｂ結晶１へＣｏが拡散することにより生じるものである。
【００３０】
Ｎｄ2Ｆｅ14Ｂ結晶１の内部の粒界近傍に重希土類元素の偏在が認められる。これは重希土類元素を含む膜（例えばＴｂＦ系膜）を有するＦｅＣｏ系結晶からＮｄ2Ｆｅ14Ｂ結晶１へ重希土類元素（例えばＴｂ）が拡散することにより生じるものである。
【００３１】
図２ではＦｅＣｏ系結晶の大きさがＮｄＦｅＢ系結晶の大きさよりも大きい場合である。また図３ではＦｅＣｏ系結晶が扁平状であり、特定の方向に配向している。ＦｅＣｏ結晶におけるＦｅリッチ相の幅は平均で１０〜５００ｎｍである。ＦｅＣｏ結晶のＣｏ濃度が５〜５０％の場合、Ｆｅリッチ相の平均幅が１０ｎｍ未満になるとＦｅＣｏとＮｄＦｅＢ結晶間の磁気結合が不十分になることから減磁曲線の角型性が著しく低下する。また５００ｎｍを超えると保磁力の低下が顕著になる。
【００３２】
なお、ＦｅＣｏ系結晶内の中心部から外周部にかけてＣｏの濃度が減少することは、ＦｅＣｏ系結晶内の中心部と外周部で複数のポイントを決めて測定することが好ましいが、少なくとも１点ずつのＣｏの濃度を測定することでも確認は可能である。
【実施例２】
【００３３】
７０％Ｆｅ２８％Ｃｏ２％Ｂ（重量％）合金を急冷法により平均粒径１００μｍで作成し、ＴｂＦ系アルコール溶液と混合し、ＴｂＦ系膜を形成する。ＴｂＦ系膜の平均膜厚さは１５ｎｍである。このＴｂＦコート７０％Ｆｅ２８％Ｃｏ２％Ｂ合金粒を平均粒径１μｍのＮｄ2Ｆｅ14Ｂ系粉と溶媒中で大気に曝すことなく混合する。混合時に有機系分散剤を１％添加する。ＴｂＦコート７０％Ｆｅ２８％Ｃｏ２％Ｂ合金粒はＮｄ2Ｆｅ14Ｂ系粉に対し３０体積％であり、分散剤の使用により７０％Ｆｅ２８％Ｃｏ２％Ｂ及びＮｄ2Ｆｅ14Ｂ系粉の凝集を防止し、磁場中圧縮成形を施すことが可能である。１０ｋＯｅの磁場中で２ｔ／cm2の荷重で圧縮した仮成形体には７０％Ｆｅ２８％Ｃｏ２％Ｂ合金粉がほぼ均一に分散されている。
【００３４】
この仮成形体を１０００℃に加熱し、昇温時及び焼結後冷却時に１０ｋＯｅの磁場を印加することにより、Ｎｄ2Ｆｅ14Ｂ結晶粒に隣接して７０％Ｆｅ２８％Ｃｏ２％Ｂ合金粒が分散した焼結体が得られる。焼結体の密度を７.４ｇ／cm3以上として残留磁束密度１.６Ｔ以上の特性を得るためには、焼結助材として希土類元素を１０〜９０ｗｔ％含有する金属合金粒を添加する。希土類元素が１０％未満では低融点相が形成できず、焼結性が改善されない。また９０％以上では酸素濃度が増加し、酸フッ素化合物が形成され易く高飽和磁束密度の結晶粒と母相が反応しやすくなり保磁力が減少する。
【００３５】
このため、焼結助材は１０〜９０ｗｔ％の希土類元素（ＲＥ）を含有するＲＥ−Ｆｅ合金やＲＥ−Ｃｕ合金、ＲＥ−Ａｌ，ＲＥ−Ｇａ，ＲＥ−Ｇｅ，ＲＥ−Ｚｎ，ＲＥ−Ｆｅ−Ｃｕ，ＲＥ−Ｆｅ−Ｂ，ＲＥ−Ｆｅ−Ｃｏ，ＲＥ−Ｆｅ−Ｃｏ−Ｂ合金系が望ましい。この希土類元素には複数の種類の希土類元素が含まれても良い。焼結助材はフッ化物と反応しにくく、かつ融点が５００℃から１０００℃の範囲である材料が望ましい。フッ化物と容易に反応するとＦｅＣｏ系結晶が主相であるＮｄ2Ｆｅ14Ｂ結晶と反応し主相内の構造や組成が大きく変化し磁気特性が劣化する。焼結助材としてこれらの合金を焼結磁石に対して０.０１〜１０ｗｔ％添加することにより、焼結性が向上し密度７.４ｇ／cm3以上が容易に実現できる。この焼結体に磁場中熱処理を施し急冷する。得られた焼結体の磁気特性は残留磁束密度１.６Ｔ，保磁力２５ｋＯｅ，最大エネルギー積６２ＭＧＯｅであった。
【００３６】
磁場２０ｋＯｅ印加時の磁場中熱処理における冷却速度とＣｏ濃度差の関係を図４に示す。冷却速度はＦｅＣｏ系結晶のキュリー温度以上で焼結温度以下の温度範囲の速度であり、その最大値で示してある。冷却速度が大きくなるほど拡散が抑制され、Ｃｏ濃度差が大きくなる傾向を示す。図５に保磁力と冷却速度との関係を示す。冷却速度が１０℃／秒以上においてＣｏ濃度差は２原子％以上であり、１０ｋＯｅ以上の保磁力が実現できる。
【００３７】
表１に代表的なＦｅＣｏ結晶とＮｄ2Ｆｅ14Ｂ結晶の焼結体に関するＣｏ濃度と最大エネルギー積を示す。Ｆｅリッチ相の幅（図３に示すｗに相当する）は２５〜６０ｎｍであり、最大エネルギー積は６８〜７５ＭＧＯｅが実現できる。
【００３８】
【表１】
0005948033.tif 000002
【００３９】
このようなＮｄ2Ｆｅ14Ｂの理論最大エネルギー積と同等の性能を実現するためには以下の項目を満足する必要がある。１）強磁性の主相はＮｄ2Ｆｅ14Ｂ系化合物とＦｅＣｏ系合金である。２）ＦｅＣｏ合金の粒界の一部はＮｄＯＦ系酸フッ化物と接触している。ＦｅＣｏ系合金の粒界の一部はＮｄ2Ｆｅ14Ｂ系化合物の結晶と接触している。３）ＦｅＣｏ合金の結晶粒界近傍でＮｄ2Ｆｅ14Ｂ系化合物中のＣｏ濃度の増加あるいはＦｅＣｏ系合金中のＣｏ濃度の減少が認められる。４）ＦｅＣｏ系合金内にＴｂを含有する結晶が認められる。４）粒界三重点の一部にｆｃｃ構造の希土類鉄化合物あるいはｂｃｃやｂｃｔ構造のＦｅＣｏ系結晶が成長しており、ＮｄＯＦあるいはＮｄ2Ｏ3-X系化合物、ＦｅＣｏ系結晶相が認められる。５）ＦｅＣｏ系結晶近傍のＮｄ2Ｆｅ14Ｂ系化合物中のＴｂ濃度が焼結体全体の平均Ｔｂ濃度よりも高い。６）ＦｅＣｏ系合金はＣｏを含有し、かつＦｅとＣｏ以外の半金属元素や遷移元素を含有するｂｃｃまたはｂｃｔ構造の結晶であり、飽和磁束密度がＮｄＦｅＢ系結晶の飽和磁束密度よりも大きいことが必要である。
【００４０】
このような条件を満足することは、下記のような効果に対応している。
【００４１】
１）ＦｅＣｏ系合金はＮｄ2Ｆｅ14Ｂの飽和磁化よりも大きいため、磁気的に両相が結合することで残留磁束密度が増加する。Ｃｏは鉄に対して０.０１から９５％含有していることが必要であり、ＦｅやＣｏ以外のＣｒ，Ｍｏ，Ｎｂ，Ａｌ，Ｚｒ，Ｚｎ，Ｇａ，Ｗ，Ｔｉ，Ｖ，Ｓｎ，Ｃｕ，Ａｇ，Ａｕ，Ｐｔ，希土類元素などの金属元素あるいは炭素、窒素、ケイ素などの非金属元素を一種または複数添加してもＮｄ2Ｆｅ14Ｂの飽和磁化よりも大きい値であれば最大エネルギー積を増加可能である。
【００４２】
２）酸フッ化物はＦｅＣｏＢ合金が焼結時の液相と反応することを抑制し、Ｎｄ2Ｆｅ14Ｂ系化合物との反応による高飽和磁化ｂｃｃ相の消失を防止するとともに、Ｎｄ2Ｆｅ14Ｂ系化合物の結晶粒の粗大化を防止する効果を兼ねている。
【００４３】
３）ＦｅＣｏＢ合金とＮｄ2Ｆｅ14Ｂ系化合物との界面では、両相間に拡散が認められＣｏはＦｅＣｏＢ合金の粒界近傍からＮｄ2Ｆｅ14Ｂ系化合物に拡散し、かつＴｂもＮｄ2Ｆｅ14Ｂ系化合物に拡散する。ＦｅＣｏＢ合金とＮｄ2Ｆｅ14Ｂ系化合物との界面近傍では、ＦｅＣｏＢ合金側にＦｅリッチ相が見られ、Ｎｄ2Ｆｅ14Ｂ系化合物側にはＣｏあるいはＴｂ拡散相が認められる。(Ｎｄ，Ｔｂ)2(Ｆｅ，Ｃｏ)14Ｂ及びＦｅ80Ｃｏ18Ｂ2が形成され、Ｃｏ及びＴｂを含有するＮｄ2Ｆｅ14Ｂ化合物はキュリー点が５〜１５０℃上昇し、ｃ軸方向を容易磁化方向とする結晶磁気異方性エネルギーの増加あるいは容易磁化方向が傾斜する。Ｔｂ以外にＤｙ，Ｈｏ，Ｐｒ，Ｓｍを使用することで同様の効果が確認できる。Ｎｄ2Ｆｅ14Ｂ化合物の容易磁化方向であるｃ軸方向は焼結体内で一方向に配向しており、ｂｃｃ相の配向度はＮｄ2Ｆｅ14Ｂ化合物の配向度よりも小さい。これはｂｃｃの異方性（結晶方向による異方性エネルギー差）がＮｄ2Ｆｅ14Ｂ化合物の異方性よりも小さく、液相焼結過程でその方向が変化し易いため結晶方向をＮｄ2Ｆｅ14Ｂ化合物の方向と同様に揃えることは困難なためである。焼結あるいは時効過程において磁場を印加することでｂｃｃ相の配向度は向上でき、二粒子粒界相に成長するｂｃｃ相の配向度は改善され一部ｂｃｃの＜００１＞方向がＮｄ2Ｆｅ14Ｂ化合物のｃ軸方向に平行となる関係が認められるが、粒界三重点近傍ではこのような方位関係が成立しにくい。ｂｃｃ相がＮｄ2Ｆｅ14Ｂ化合物に隣接あるいは粒界相を介して成長することで残留磁束密度が増加し、さらにｂｃｃ相とＮｄ2Ｆｅ14Ｂ化合物の間に方位関係が認められることで残留磁束密度と減磁曲線の角型性が増加する。
【００４４】
４）立方晶あるいは面心立方晶構造の酸フッ化物が粒界三重点あるいは二結晶粒界に成長し、粒界面近傍の格子整合性を高めており、融点の高い酸フッ化物あるいは酸化物はＦｅＣｏＢ合金とＮｄ2Ｆｅ14Ｂ化合物との反応を抑制する。一部の粒界には非晶質相あるいは斜方晶，正方晶，菱面体晶，六方晶などが形成される。
【００４５】
５）溶液処理により形成されたＴｂ含有フッ化物あるいは酸フッ化物は焼結熱処理でＦｅＣｏＢ合金の反応を防止し、焼結中にＴｂはＮｄ2Ｆｅ14Ｂ系化合物側にＣｏを伴って拡散する。Ｎｄ2Ｆｅ14Ｂ系化合物結晶の希土類元素及びＣｏの偏在とＦｅＣｏＢ合金系結晶の低Ｃｏ濃度相の形成、酸フッ化物の形成と、希土類元素及びＣｏが偏在したＮｄ2Ｆｅ14Ｂ系化合物結晶と低Ｃｏ相を含むＦｅＣｏＢ系合金結晶の磁化が結合することにより、エネルギー積が増加する。上記低Ｃｏ濃度相（Ｆｅリッチ相）はＦｅＣｏＢ合金の平均Ｃｏ濃度よりも１〜２０％低Ｃｏ濃度のｂｃｃ（体心立方晶）を主とするＦｅＣｏＢ系合金相とホウ化物との混相であり、平均Ｃｏ濃度（２８％）の結晶と格子整合性を保持している。尚不可避的に混入する炭素、窒素、酸素などが一部の結晶粒内あるいは粒界に偏在するかこれらの化合物が析出していても大きな問題はない。また、ＦｅＣｏＢ合金内にＮｄ2Ｆｅ14Ｂ系化合物結晶を構成している元素あるいは不純物がｂｃｃ構造を保持している範囲でｂｃｃ相に混入していても問題ない。
【００４６】
本実施例のようなＦｅＣｏ系結晶とＮｄ2Ｆｅ14Ｂ系化合物の粒界近傍におけるＣｏ濃度の分布は、上記焼結過程以外にも熱間成形，衝撃波成形，プラズマ焼結，通電焼結，瞬間加熱成形，強磁場成形，圧延成形などの各種成形工程によっても実現できる。
【実施例３】
【００４７】
Ｆｅ−１０重量％Ｃｏ合金を真空溶解後、窒素＋５％水素雰囲気中で還元し、高周波溶解後急速冷却することで厚さ１〜２０μｍ、平均粉末径１００μｍの箔体を得る。この箔体をＤｙＦ系粒子と鉱油との混合液に混合し、ビーズミルにより粉砕処理を施す。ビーズには０.１mm径のＤｙＦ粒子を使用した。ＦｅＣｏ系結晶粉の平均粉末径は５μｍとし、１０〜１００ｎｍの径のＤｙＦ系粒子をＦｅＣｏ系結晶粉表面に付着させた。ビーズミル中に加熱して１５０℃で粉砕することで、ＤｙＦ系粒子とＦｅＣｏ系結晶粉との界面で相互拡散が生じ、ＦｅＣｏ系結晶粉表面に層状にＤｙＦ系粒子が形成される。ＤｙＦ系粒子の表面被覆率は８０〜９９％である。さらにビーズミルの容器に(Ｎｄ，Ｐｒ)2(Ｆｅ，Ｃｏ)14Ｂ粒子を混合し、ＤｙＦ系膜でコートされたＦｅＣｏ系結晶粉と(Ｎｄ，Ｐｒ)2(Ｆｅ，Ｃｏ)14Ｂ粒子とをＦｅＣｏ系結晶粉：(Ｎｄ，Ｐｒ)2(Ｆｅ，Ｃｏ)14Ｂ粒子が１：１の比率で凝集させずに混合する。この混合スラリーを金型に挿入後磁場中成形することで(Ｎｄ，Ｐｒ)2(Ｆｅ，Ｃｏ)14Ｂ粒子のｃ軸方向とＦｅＣｏ系結晶粉の＜００１＞をほぼ平行にする。この仮成形体を還元雰囲気炉に挿入し、電磁波を印加してフッ化物や酸フッ化物を発熱させることにより焼結する。焼結後に磁場中急冷熱処理及び磁場中時効熱処理することで高保磁力を実現させる。焼結体の磁気特性は、エネルギー積８０ＭＧＯｅ，保磁力２５ｋＯｅ，キュリー点９５０Ｋであった。
【００４８】
本実施例で作成した焼結磁石の磁気特性がＮｄ2Ｆｅ14Ｂ焼結磁石の理論値（６４ＭＧＯｅ）を超えることが可能となる要件は以下の通りである。１）Ｎｄ2Ｆｅ14Ｂ系化合物の飽和磁束密度（１.２〜１.６Ｔ）よりも高い残留磁束密度を示すＦｅＣｏ系結晶がＮｄ2Ｆｅ14Ｂ系化合物の結晶に隣接して成長していること。このＦｅＣｏ系結晶はｂｃｃ構造を主とし、その飽和磁束密度は１.４〜２.５Ｔである。２）ｂｃｃ構造を主とするＦｅＣｏ系結晶あるいはｆｃｃやｈｃｐ構造のＣｏ含有合金とＮｄ2Ｆｅ14Ｂ系化合物が磁気的に結合しており、残留磁束密度が１.３〜２.４Ｔの範囲であること。３）ｂｃｃ構造を主とするＦｅＣｏ系結晶の結晶は焼結体内に分散あるいは凝集して形成され、ｂｃｃ相の集合体の大きさは０.００１〜２００μｍの範囲である。０.００１μｍ未満ではＮｄ2Ｆｅ14Ｂ系化合物の結晶と容易に磁気結合できない。また、２００μｍよりも大きいと減磁曲線の角型性が低下する。ＦｅＣｏ系結晶の凝集体には重希土類元素を含有する結晶が一部に成長する。本実施例のようにＤｙＦ系膜を形成した場合はＤｙリッチ相あるいはＤｙリッチ結晶粒がＦｅＣｏ系結晶の凝集体内に認められる。これは焼結過程においてＤｙＦ膜の一部がＦｅＣｏ系結晶の結晶粒内あるいは粒界に残留したものであり、ＦｅＣｏ系結晶内に不連続なＤｙリッチ結晶として各種分析により確認できる。したがって、ＤｙＦ系膜や粒子を使用する場合と同様に希土類元素のフッ化物を使用することにより、ＦｅＣｏ系結晶の凝集体あるいはＦｅＣｏ系結晶の結晶粒に囲まれた希土類リッチ結晶が認められる。この希土類リッチ結晶は焼結体において、ＦｅＣｏ系結晶の平均結晶粒径よりも小さくかつ高結晶磁気異方性を有する希土類鉄系化合物の結晶粒の平均結晶粒系よりも小さい。前記ＦｅＣｏ系結晶の結晶粒に囲まれた希土類リッチ結晶の大きさがＦｅＣｏ系結晶の平均結晶粒径よりも大きくなると、高結晶磁気異方性結晶とＦｅＣｏ系高飽和磁束密度結晶との間の交換結合が弱くなるとともに、希土類リッチ結晶の飽和磁束密度が小さいためにその結晶粒径が大きくなると残留磁束密度が低下する。４）ＦｅＣｏ系結晶内には、Ｎｄ2Ｆｅ14Ｂ系化合物と相互拡散した結果である合金元素の濃度の高い部分が粒界近傍に（粒界に沿うように）認められる。ＦｅＣｏ系結晶の場合、Ｃｏ濃度がＦｅＣｏ系結晶内と比較して、粒界近傍では平均組成に対する相対値で１〜５０％減少する。Ｃｏ濃度の低下が１％未満ではＣｏの拡散が進まずＮｄ2Ｆｅ14Ｂ系化合物のキュリー点上昇効果は認められない。また５０％を超えると結晶磁気異方性の方向に変化が認められ減磁し易くなる。したがってキュー点の５〜１００℃上昇と保磁力（５ｋＯｅ以上）増加は、Ｃｏ濃度がＦｅＣｏ系結晶の中心部と比較して、粒界近傍では平均組成に対する相対値で１〜５０％減少することが不可欠である。このようなＣｏ濃度の変化はＴＥＭ−ＥＤＸあるいはＳＩＭＳなどの分析により確認できる。
【００４９】
ＦｅＣｏ系結晶内にはこのような合金元素の濃度の不均一性あるいは偏在が認められ、ＦｅＣｏ系結晶の構成元素でＦｅ以外の元素の一部はＮｄ2Ｆｅ14Ｂ系化合物の結晶に拡散する。Ｎｄ2Ｆｅ14Ｂ系化合物の結晶では、ＦｅＣｏ系結晶に含有するＦｅ以外の元素の偏在ならびに重希土類元素の偏在が認められる。Ｃｏ濃度上昇によりキュリー点が上昇し、Ｃｏ及び重希土類元素濃度の増加によりキュリー点の上昇と結晶磁気異方性エネルギーの増加をもたらす。上記要件は、フッ化物の代わりに窒化物や炭化物、酸化物、ホウ化物あるいは塩素化物またはこれらの複合化合物を使用しても実現できるが、フッ化物の場合の磁気特性向上効果が最大である。
【実施例４】
【００５０】
平均粒径５０ｎｍの９９％Ｆｅ１％Ｃｏ合金粒子をアトマイズ法により作成し、炭素膜を形成後大気に曝さずにＭｇＦ系アルコール溶液に沈殿させ、平均２ｎｍの炭素含有ＭｇＦ系薄膜をＦｅＣｏ系結晶粒子表面に形成する。このＭｇＦＣ系膜で被覆されたＦｅＣｏ系結晶粒子を加熱し炭素をＦｅＣｏ粒子に拡散させる。ＦｅＣｏ粒子表面の炭素拡散領域は高温でｆｃｃ（面心立方構造）が安定化し、粒子内部がｂｃｃ（体心立方構造）の混合相となる。
【００５１】
ｆｃｃ構造が安定となる９００℃の温度から急冷することで、ｆｃｃ相の一部がｂｃｔ（体心正方構造）となりＦｅＣｏ粒子にはｆｃｃ，ｂｃｔ及びｂｃｃ構造が形成され、これらの異なる結晶構造の間には結晶構造が異なるために導入される歪みが認められる。歪みは粒子の外周部近傍で大きく粒子内部では小さい傾向にあり、この粒子を磁場配向後圧縮成形し、無機材料で結着させるかあるいは９００℃未満の低温度で成形あるいは焼結助剤を添加して焼結することで、歪みを残留させたままの成形体が得られる。粒子外周部の歪み量が平均で５％であれば、保磁力が１０ｋＯｅとなる。この時最大エネルギー積は５０ＭＧＯｅになる。
【００５２】
平均粒径が５００ｎｍを超えると歪が導入される体積率が減少し、保磁力は１ｋＯｅ未満となる。また、平均粒径が１０ｎｍ未満ではｆｃｃの体積率が増加して磁化が低下する。従って粒径の最適範囲は１０〜１００ｎｍの範囲であり、成形過程によりＦｅＣｏ粒子は高歪みを伴って接触している。ＦｅＣｏ粒子同士が隙間なく完全に接触した状態では保磁力が増加しにくいが、高歪みを伴って２０から９５％の範囲で接触しているか結晶粒が合体している場合の保磁力は１０ｋＯｅ以上となる。ＭｇＦ系膜は炭素供給膜の役割と粒子の酸化防止、各相の結晶構造の安定化や歪み導入に必要な膜である。
【００５３】
このように希土類元素を使用せずに最大エネルギー積５０ＭＧＯｅを実現するためには、１）Ｆｅ及びＣｏ元素を含有する平均粒径１０〜１００ｎｍの粒子が粒子外周部での歪み量５％以上を有し、これらの粒子の表面積の２０〜９５％が隣接する他の粒子と粒界面で接しており、粒子にはｂｃｃ構造などの立方晶系構造と異なる正方晶構造が認められ、格子歪みは粒子の外周部近傍で大きく、粒子内部で小さい傾向であること。歪みを導入するためにＦｅ及びＣｏ元素を含有する粒子に磁歪定数の絶対値が１×１０-5以上の合金を形成して磁場印加により歪みを導入するか、−７０〜７００℃の温度範囲で格子変形を伴って変態する合金または化合物を形成し熱処理による格子変形を利用して歪みを付加することが可能であり、いずれの場合も粒子外周側から５〜２０％の格子歪みまたは結晶構造を変える格子変形を導入することが可能であり、保磁力を歪みがない場合よりも５ｋＯｅ以上増加させることが可能である。２０％以上の格子歪みを導入することも可能であるが格子が不安定となり２００℃以上の温度で使用可能な磁石とすることが困難である。高磁歪合金の例としてＦｅ2ＴｉＯ4などが有効であり、格子変形合金としてＮｉＭｎＧａ系合金が有効であり、粒界または粒内にＣｏを含有するホイスラー合金の形成による磁気変態あるいは規則不規則変態等の変態点を利用し、磁気的な結合による格子の変形を利用しても良い。２）微粒子やナノ粒子の酸化を抑制するためにフッ素化合物あるいは酸フッ素化合物または水素化物が使用され、成形体には酸フッ素化合物が確認できる。３）Ｆｅ及びＣｏ元素を含有する平均粒径１０〜１００ｎｍの粒子の粒界近傍にはフッ化物の構成元素の濃度が高い結晶粒が形成されている。フッ化物構成元素の濃度は周囲の平均濃度よりも１.１〜１０００倍の濃度であり、焼結過程での拡散あるいは結晶粒の成長に伴う構成元素の濃縮化による。４）格子変形を伴った歪みは、結晶粒外周部の５０％以上、すなわち結晶粒の結晶格子が整合関係にある最外周の結晶表面積の５０％以上に歪みが導入されることが必要であり、２０％未満では保磁力はほとんど変化せず、２０〜５０％の範囲では保磁力の増加は確認できるがその増加値は５ｋＯｅ未満である。格子歪みが５〜２０％の結晶が結晶粒内部と整合性あるいは部分整合性を保持しながら強磁性結晶粒の外周側に成長しており、その格子歪みを伴う結晶が結晶粒内部と類似組成の結晶粒外周側表面においてその表面積の５０％以上であることが保磁力１０ｋＯｅ以上を実現でき、さらに格子歪みの方向を揃えて結晶粒の配列に異方性を付加することで保磁力及び残留磁束密度を増加でき、希土類元素を使用せずに５０ＭＧＯｅを実現できる。格子歪み部には炭素，窒素，酸素，フッ素，塩素，ホウ素などの原子が原子間位置に配置していても同等の磁気特性が確認できる。
【実施例５】
【００５４】
７０％Ｆｅ２５％Ｃｏ５％Ｔｂ合金を真空中で加熱蒸発させ、ナノ粒子を真空容器の内壁に付着させる。蒸発中にＮＨＦ4ガスを導入し、粉末の外周側にフッ素を含有するナノ粒子を作成し、真空容器から大気に曝すことなくＮｄＦｅＢ系粉末と混合し金型に挿入する。金型に挿入された二種類の磁粉は磁場が印加され圧縮成形により仮成形体を得る。仮成形体は加熱焼結することで密度７.３〜７.７ｇ／cm3の成形体を得る。
【００５５】
焼結時に磁場を印加することで磁場印加方向にＦｅＣｏＴｂ合金の結晶粒が配向し、この方向に一致する方向が磁束密度を最大にできる。このような磁場中焼結が有効である理由は、ＦｅＣｏＴｂ合金のキュリー温度が焼結温度よりも高いためである。７０％Ｆｅ２５％Ｃｏ５％Ｔｂ合金の粒子径が３０ｎｍ、ＮｄＦｅＢ系粉末の平均粉末径が１μｍの時、９００℃の温度で焼結でき、７０％Ｆｅ２５％Ｃｏ５％Ｔｂ合金のキュリー点が９３０℃であるため、ＮｄＦｅＢ系粉末のキュリー温度よりも高く焼結温度よりも低い温度範囲で磁場印加により７０％Ｆｅ２５％Ｃｏ５％Ｔｂ合金の粉末の配向あるいはナノ粒子の配列、成長方向を磁場方向に揃えることが可能である。特に５００℃から９００℃の温度範囲において１０ｋＯｅから２００ｋＯｅの磁場を印加することにより、７０％Ｆｅ２５％Ｃｏ５％Ｔｂ合金の粒子成長方向や粒子の整列方向、または粒粒の成長方位を磁場方向に沿って配向させることにより、焼結時の磁場方向で残留磁束密度が最大となる焼結磁石が得られる。
【００５６】
保磁力はＮｄＦｅＢ系結晶粒の結晶磁気異方性エネルギーに依存する。Ｔｂが添加されているためＮＨＦ4ガスとの反応により焼結前の粒子表面近傍にはＴｂを含有するフッ化物が成長し、フッ化物は焼結時にＦｅＣｏＴｂ合金とＮｄＦｅＢ系結晶粒間の拡散を抑制する。焼結時にはＴｂやＣｏがＮｄＦｅＢ結晶粒に拡散し、ＮｄＦｅＢ結晶粒の外周側においてＴｂあるいはＣｏ濃度が高くなることにより結晶磁気異方性エネルギーが増加し、保磁力が増大する。
【００５７】
ＦｅＣｏＴｂ合金の粒子とＮｄＦｅＢ系結晶粒の体積比が１：４の場合、残留磁束密度が１.５Ｔ、保磁力２０ｋＯｅの磁気特性が確認でき、残留磁束密度は磁場印加なしの場合１.４Ｔに減少する。焼結時の磁場印加により磁気特性が向上するのは、フッ素含有相によりキュリー温度が焼結温度以上であるＦｅＣｏ系粒子を拡散消失させることなくＦｅＣｏＴｂ合金の粒子を保持できるためであり、磁場方向にほぼ平行にＮｄＦｅＢ系結晶よりも高い残留磁束密度を有するＦｅＣｏ系結晶の結晶を揃えることが可能なことによる。
【００５８】
焼結体においてフッ化物はＦｅＣｏＴｂ合金と接触している界面の方がＮｄＦｅＢ系結晶粒との界面よりも多い。ＮｄＦｅＢ系結晶粒の周囲に形成されたＦｅＣｏＴｂ結晶は、フッ化物によってＦｅＣｏＴｂ結晶間の磁気的な結合が弱まり、磁化反転の伝搬が抑制されるため保磁力が大きくなることから磁石の耐熱性が高められる。したがってＦｅＣｏ系結晶の結晶に接するフッ化物がＮｄＦｅＢ系結晶に接するフッ化物の接触面積あるいはフッ化物の体積よりも多いことが高耐熱性の条件となる。フッ化物がＮｄＦｅＢ系結晶との界面にのみ形成された場合、ＦｅＣｏ結晶の磁化反転が隣接するＦｅＣｏ結晶に伝搬し易くなり保磁力が減少する。ＦｅＣｏ系結晶の結晶方位とＮｄＦｅＢ系合金の結晶方位には局所的に方位関係が認められるが、方位関係が認められなくても残留磁束密度の上昇効果は確認できる。
【００５９】
焼結体にはＮｄＦｅＢ系結晶，ＦｅＣｏ系結晶，酸フッ化物及びフッ化物が認められるが、酸フッ化物及びフッ化物の体積率は０.０１〜１％であり、１０％を超えるとエネルギー積が減少する。上記以外の構成相として、ホウ化物，炭化物，酸化物，希土類元素を４０ｗｔ％以上含有する希土類リッチ相の成長も認められる。さらに粒界近傍にはＣｕやＺｒなどの金属元素の偏在が認められる。また粒界にＣｕ−Ｎｄ合金，Ａｌ−Ｎｄ合金などの主相の構成元素を含有する合金相の形成により焼結性を向上させることが可能である。
【００６０】
ＮｄＦｅＢ系結晶及びＦｅＣｏ系結晶以外の構成相において、フッ素含有相の体積率はフッ素未含有相の体積率よりも小さい。フッ素含有相の体積率がフッ素未含有相でＮｄＦｅＢ系結晶及びＦｅＣｏ系結晶以外の体積率よりも大きい場合、焼結性が低下するために密度が減少し、最大エネルギー積も増加しにくく、保磁力が低下する。
【００６１】
本実施例のようなフッ化物や酸フッ化物を伴ったＦｅＣｏ系結晶の高磁束密度特性を利用することで、ＮｄＦｅＢ系以外のＳｍＣｏ系，ＳｍＦｅＣｏ系，ＭｎＡｌ系などのホイスラー合金系，フェライト系，アルニコ系などとの複合化が可能でありこのような合金系についても最大エネルギー積増大効果が確認できる。
【００６２】
本実施例の焼結工程以外にも温間成形，熱間成形，加熱押し出し成形，衝撃波成形，冷間加工成形，引張成形，通電成形，ボールミル，ビーズミル，攪拌摩擦を利用した成形，電磁波加熱成形，射出成形，圧縮成形，静水圧成形，急冷圧延成形など各種成形加工工程を採用できる。
【実施例６】
【００６３】
９０％Ｆｅ１０％Ｃｏの組成からなる平均粒子径２ｎｍの粒子をアルコール溶媒に混合し、ＴｂＦ系ゾルを混合させる。この混合スラリーに分散剤を混合し、低粘度スラリーを作成した。この低粘度スラリーをＮｄＦｅＢ系粉末から構成される仮成形体に含浸させ、溶媒を除去し、加熱焼結させる。平均粒子径が１００ｎｍ以上ではスラリーを仮成形体の隙間に含浸させることは困難であるが、平均粒子径が１０ｎｍ以下になると仮成形体の隙間に含浸させることが可能となり、ＮｄＦｅＢ系合金粉末及び粉末のクラックの表面にＴｂＦ系膜を介してナノ粒子を付着させることができる。
【００６４】
焼結時に１０ｋＯｅ以上の磁界を印加することによりこのＦｅＣｏ系ナノ粒子を磁界方向に配向させることが可能である。磁場によるナノ粒子の配向を助長するために、液相が形成される前の低温側の温度で１０ｋから２０ｋＯｅの交流磁場を印加してナノ粒子が隙間で動けるようにすると共に、液相が形成した後に直流磁場を印加してナノ粒子が液相中で凝集せずに磁場方向に沿って配列するようにする。
【００６５】
ＴｂＦ系膜の形成は、ＦｅＣｏ系ナノ粒子が容易にＮｄＦｅＢ系合金粉末と焼結前に拡散反応することを抑制し、焼結後はＴｂがＮｄＦｅＢ系合金に拡散し、ＮｄＦｅＢ系合金の粒界近傍に偏在する。またＣｏ原子の一部がＮｄＦｅＢ系合金に拡散することにより、ＮｄＦｅＢ系合金のキュリー温度を上昇させる。焼結後、時効処理中も磁場印加によりＦｅＣｏ系ナノ粒子近傍の結晶粒界での原子再配列を助長することにより、ＦｅＣｏ系ナノ粒子やＦｅＣｏ系ナノ粒子の集合体あるいはＦｅＣｏ系粒子が合体成長したＦｅＣｏ結晶とＮｄＦｅＢ系合金結晶との磁気的な結合を強めることが可能であり、保磁力が磁場印加なしの場合と比較して２〜５ｋＯｅ増加する。
【００６６】
本実施例の焼結磁石は９０％Ｆｅ１０％Ｃｏ粒子の体積を１０％になるまで繰り返し含浸させた場合、最大エネルギー積が６０ＭＧＯｅ、保磁力３０ｋＯｅの磁気特性が得られ、回転機やＭＲＩ，ＶＣＭなど種々の磁気回路に使用できる。本実施例と同等の性能を有する焼結磁石は、Ｆｅ及びＣｏを含有する希土類フッ化物溶液を含浸させる手法、希土類フッ化物ナノ粒子とＦｅ及びＣｏ含有溶液の含浸、焼結の代わりに含浸後の熱間成形を採用するとことによっても達成でき、焼結後の各種粒界拡散法や表面保護膜の形成も可能である。
【００６７】
本実施例においてＦｅＣｏ系結晶の結晶粒はＮｄＦｅＢ系合金の結晶粒間に平均的に分散している。一部のＦｅＣｏ系結晶の結晶粒は凝集しているが、焼結体の表面から反対側の面に連続して繋がらないようにする。ＦｅＣｏ系結晶の結晶粒がＮｄＦｅＢ系合金の結晶粒に分散して形成されることにより、ＦｅＣｏ結晶粒とＮｄＦｅＢ系合金の結晶粒間の静磁結合や交換結合を確保し、ＮｄＦｅＢ系合金の結晶粒間の磁壁の連続性を切断する。ＮｄＦｅＢ系合金の結晶粒が全てＦｅＣｏ系結晶の結晶粒で覆われると、ＮｄＦｅＢ系合金結晶が磁石特性への寄与が小さくなるため、完全にＦｅＣｏ系結晶粒で覆われたＮｄＦｅＢ系合金結晶は形成しないように、ＦｅＣｏ系結晶粒を分散させることが重要である。
【実施例７】
【００６８】
６６％Ｆｅ３４％Ｃｏナノ粒子を溶液から形成し、粒径３ｎｍのナノ粒子を作成後酸素導入によりナノ粒子表面に酸素を吸着させ、表面の一部がＣｏＦｅ2Ｏ4の成長が認められるまで加熱する。ナノ粒子の中心部で立方晶が形成され、中心部と外周部の酸化物間には磁気的な結合が働く。
【００６９】
ＣｏＦｅ2Ｏ4の表面被覆率が１０％未満では保磁力が１ｋＯｅ未満であるが１０〜３０％で保磁力が１〜１０ｋＯｅとなり、３０〜５０％で１０〜２０ｋＯｅとなり、５０％以上では約２０ｋＯｅとなる。Ｂｃｃあるいはｂｃｔ構造のＦｅＣｏ系結晶相がナノ粒子中心部に成長するが、このＦｅＣｏ系結晶相の体積率が増加するほど残留磁束密度が増加する。ＣｏＦｅ2Ｏ4で表面被覆したＦｅＣｏ系ナノ粒子を溶媒と混合し金型挿入後、磁場印加条件下で圧縮成形後、加熱焼結することで焼結磁石が作成できる。
【００７０】
酸化後のナノ粒子にＭｇＦ系溶液を塗布し、ＭｇＦｘ（Ｘは正数）を形成することで過剰な酸素を除去しナノ粒子表面にＣｏＦｅ2Ｏ4を１ｎｍ未満の厚さで構造を安定化させることができ、ＭｎＦｍあるいはＭｎ(ＯＦ)ｍ（Ｍは金属元素、Ｆはフッ素、Ｏは酸素ｎ，ｍは正数）を０.１から１０ｎｍ形成することによりナノ粒子の耐熱性を１００℃から３００℃に向上でき、保磁力２０ｋＯｅ、成形後の残留磁束密度０.７〜１.７Ｔを実現できる。粒径は磁気特性を確保するための重要な因子の一つであり、１００ｎｍを超えると保磁力を１０ｋＯｅ以上とすることは困難となるため、１００ｎｍ未満とする必要がある。粒子の径は一定にすることが困難であり、粒径分布をもつため平均粒径を５０ｎｍ以下とし１００ｎｍ以上の粒子が混入しないようにすることが重要である。また平均粒径が２ｎｍ未満では粒子内部のＦｅＣｏ系結晶の体積が粒子最表面あるいは外周部酸フッ化物よりも少なくなり、熱的にも不安定となるため２〜５０ｎｍとすることが望ましい。
【００７１】
本実施例の磁石は、粒径２〜５０ｎｍの粒子のＦｅＣｏ系結晶を使用した磁石であり、ＦｅＣｏ系結晶，Ｆｅ含有酸化物及び酸フッ化物並びに不可避化合物から構成された磁石であり、結晶粒または磁性粉末の中心部がＦｅＣｏ系結晶、その外周部がＦｅ含有酸化物、さらにその外側に酸フッ化物が成長し、ＦｅＣｏ系結晶の体積率が最も多く、次いでＦｅ含有酸化物、酸フッ化物の順であり、Ｆｅ含有酸化物の表面あるいは粒界被覆率が３０％以上であり、ＦｅＣｏ系結晶及びＦｅ含有酸化物にはＣｏが添加されている。Ｃｏ添加によりＦｅ3Ｃ等の非磁性化合物やｆｃｃ−Ｆｅの成長を抑制でき、飽和磁束密度が１０％の添加で０.２〜０.４Ｔ増加する。ＣｏはＦｅ含有酸化物あるいはＦｅＣｏ系結晶の結晶粒において一部偏在化しており、Ｆｅ含有酸化物でその濃度が最大となるような熱処理を実施することで保磁力はさらに１〜５ｋＯｅ増加する。
【００７２】
上記ＦｅＣｏ系結晶には非磁性相を形成しない範囲で各種金属元素や半金属元素を添加しても良い。また、ＦｅＣｏ系結晶やＦｅ含有酸化物と接触させて磁歪材料や３００℃から９００℃で結晶構造が変化（相転移）する材料を形成することで界面近傍に０.１％以上の格子歪みを導入することでさらに保磁力が５ｋＯｅ程度増加する。尚、本実施例において、酸フッ化物を形成しない場合の磁性粉は保磁力が５００Ｏｅ以下で飽和磁化が２００ｅｍｕ／ｇよりも高い特性を示すことから、電磁波吸収材料として使用できる。
【実施例８】
【００７３】
５０％Ｆｅ５０％Ｃｏ合金及びＮｄＦ3を蒸発させ５０％Ｆｅ５０％ＣｏとＮｄＦ3の混合相から構成された平均粒径１０ｎｍの粒子を形成し、電磁波を照射後急冷することによりＮｄＦ3が発熱し粒界近傍は５００〜１０００℃に達し１００℃／秒で急冷されるため界面には格子歪み及び準安定相が成長する。上記界面とは界面及び界面から２ｎｍ以内の距離で界面に沿った部分を指す。準安定相とはｂｃｔ構造のＦｅＣｏや格子歪みを１〜２５％もつＦｅＣｏ系結晶，Ｎｄ−Ｆ系化合物，Ｎｄ−Ｏ−Ｆ系化合物，Ｎｄ−Ｆｅ−Ｃｏ−Ｆ系化合物，Ｎｄ−Ｆｅ−Ｃｏ−Ｏ−Ｆ系化合物である。このような格子歪みを有する合金または化合物は、結晶の対称性が安定相と異なり、結晶磁気異方性が増加する。これらの磁粉を５００℃未満の温度で磁場中成形することで格子歪みは残留し、最大エネルギー積が２０〜６０ＭＧＯｅの磁石成形体が得られる。
【００７４】
このような特性の磁石を得るための条件は以下の通りである。
【００７５】
１）平均粒径が５〜１００ｎｍのＦｅＣｏ系粒子を使用すること。平均粒径が５ｎｍ未満ではフッ化物と拡散反応するＦｅやＣｏ原子の割合が増加し、最大エネルギー積が２０ＭＧＯｅ未満となる。また、１００ｎｍを超えるとフッ化物との界面近傍に導入される格子歪みを有するＦｅ、Ｃｏ原子の割合が減少し、保磁力が減少するため最大エネルギー積が２０ＭＧＯｅ未満に低下する。
【００７６】
２）フッ化物との界面近傍に導入されるＦｅＣｏ系結晶の格子歪みが１〜２５％であること。上記界面近傍とは界面及び界面から３ｎｍ以内の距離で界面に沿った部分を指す。格子歪みが１％未満では結晶磁気異方性増加による保磁力増加効果は５ｋＯｅ未満であり熱減磁により容易に磁化反転する。１〜２５％で保磁力が１０ｋＯｅ以上増加し、２０〜２００℃で使用可能な磁石が得られる。２５％を超える格子歪みは結晶の構造安定性が低下し、成形時に保磁力が低下することと信頼性が低下することから使用できない。格子歪みが導入されたＦｅＣｏ系結晶はａ軸が縮みｃ軸が伸びるか、ａ軸が変化せずｃ軸が伸びるか、ａ軸が伸びｃ軸がａ軸よりも伸びるかのいずれかである。歪み場の中に種々の侵入元素が配置するか、ＦｅやＣｏ原子位置に他の金属元素が置換してもその濃度が２０％以下であれば大きく磁気特性は劣化しない。このような格子歪みを有する結晶は、ｂｃｔ（体心正方晶）構造あるいはｆｃｔ（面心正方晶）構造，菱面体晶，六方晶の少なくとも一種または複数の結晶構造のいずれかである。
【００７７】
３）ＦｅＣｏ系結晶とフッ素含有化合物の界面の一部は整合界面を有し、ＦｅＣｏ系結晶とフッ素含有化合物間に結晶方位関係を有しており、ＦｅＣｏ系結晶の結晶粒中心には規則相が成長し、急冷効果で格子歪みが導入されたＦｅＣｏ系結晶とフッ素含有化合物との界面近傍は不規則相が成長する。ＦｅＣｏ系結晶の規則相と不規則相は整合性を有している。
【００７８】
４）正方晶構造のＦｅＣｏ系結晶には複数の種類の元素が侵入している格子があり、ＦｅとＣｏ、及び複数の侵入型元素が規則的に配列した規則構造が確認できる。このような規則構造により結晶磁気異方性定数が増加し、保磁力が１０ｋＯｅ以上となる。
【００７９】
５）一部のＦｅＣｏ系結晶はＦｅやＣｏとは異なる金属元素（Ｍｏ，Ｔｉ，Ｎｂ，Ｖ，Ｚｒ，Ｍｎ，Ｎｉなど）でＦｅやＣｏ原子位置が置換された合金となっており、一部の金属元素は短範囲規則構造を有している。
【実施例９】
【００８０】
Ａｌの多孔質金属には連続孔が形成されており、溶融したＡｌにガスをバブリングする手法などにより作成できる。この連続孔に、ＦｅＣｏ系結晶のナノ粒子表面にフッ化物をコートし、アルコール系溶媒に沈殿させたスラリーを注入する。注入を繰り返すことにより、連続孔はＦｅＣｏ系結晶ナノ粒子でふさがり、磁場中で加熱成形することにより成形体が得られる。連続孔の密度や大きさをバブリング条件により制御し、ＦｅＣｏナノ粒子体積が成形体に占める体積率を６０％にすることにより、２０〜５０ＭＧＯｅの異方性磁石が得られる。Ａｌの多孔質体を作成する時に、Ａｌ中にフッ化物コートＦｅＣｏナノ粒子を混合して磁場中でバブリングを実施し、さらにフッ化物コートＦｅＣｏナノ粒子を含浸後加熱成形することによりＦｅＣｏナノ粒子の成形体に占める体積率を５０〜８０％にすることが可能であり、最大エネルギー積４０〜６０ＭＧＯｅの磁石が得られる。Ａｌの代わりにＮｄ2Ｆｅ14Ｂ合金系，ＡｌＮｉＣｏ系，ＦｅＣｒＣｏ系，ＭｎＡｌ系，ＳｍＣｏ系またはフェリ磁性合金系や反強磁性合金系を使用でき、ＦｅＣｏ系結晶の代わりにＦｅＣｏＭ（ＭはＦｅやＣｏ以外の金属あるいは半金属元素）が使用できる。
【実施例１０】
【００８１】
７０％Ｆｅ３０％Ｃｏ合金の粒子を高周波プラズマ法により平均粒径３０ｎｍとなるように形成し、大気に曝すことなく、ＭｇＦ系溶液中に挿入する。７０％Ｆｅ３０％Ｃｏ合金の粒子表面に平均１ｎｍのＭｇＦ系膜を形成後磁場中で温間成形する。成形体の密度は約８０％であり、成形体表面から別の面に貫通する連続孔が存在するような密度でかつ磁場による異方性が付加された成形体を作成する。温間成形条件は、温度２００℃，磁場１０ｋＯｅ，荷重１０ｔ／cm2である。この成形体の連続孔にＳｉＯ系溶液を含浸させ乾燥後、３００〜６００℃に加熱することでＭｇＦ系膜とＳｉＯ系膜の間に酸フッ化物が成長する。５００〜７００℃の温度範囲から急冷することで準安定相が室温まで保持され、酸フッ化物近傍に格子歪みが生じ、７０％Ｆｅ３０％Ｃｏ合金の粒子表面にも０.１〜２０％の格子歪が導入される。格子歪の導入量は、粒子径や粒子の組成、酸化物やフッ化物ならびに酸フッ化物の厚さと組成、結晶構造、界面近傍の方位関係や格子整合性などに依存する。導入された格子歪により７０％Ｆｅ３０％Ｃｏ合金の粒子の保磁力が増加し、最大で２５ｋＯｅに達する。この時の残留磁束密度は１.５Ｔである。このような磁気特性を満足させるためには、１）強磁性粒子がＦｅＣｏ系結晶であること、２）粒子径が平均で１００ｎｍ以下１０ｎｍ以上であること、３）粒子表面にフッ化物，酸化物あるいは酸フッ化物が形成されていること、４）粒子表面の結晶格子が歪んでいることが必要である。これらの条件についてさらに説明する。ＦｅＣｏ系結晶は飽和磁束密度が１.７Ｔ以上であり最大で２.４Ｔとなることから純ＦｅにＣｏを添加した組成を使用することで飽和磁束密度及び残留磁束密度を高くすることができ、特にＣｏ１〜５０％のＦｅＣｏ系結晶では残留磁束密度を１.４〜１.８Ｔにすることが可能である。２）粒子径が１００ｎｍを超えると格子歪みの影響を受ける原子数が減少することと、格子歪みが少ない格子による磁化反転部が形成され易くなることから保磁力が２５ｋＯｅ以上とならない。また粒子径が１０ｎｍ未満では粒子表面に形成した酸化物やフッ化物などの体積比率が増加し残留磁束密度が減少する。３）ＦｅＣｏ系結晶の酸化防止および格子歪導入が可能な表面層はフッ化物や酸化物，酸フッ化物であり、これらの化合物は溶液処理により容易に形成され、凝集防止のための有機系分散剤を添加してその被覆率を７０％以上にすることが可能であり、これらの化合物の一部はＦｅＣｏ系結晶粒子と拡散して鉄やコバルトを界面近傍で含有する。また一部の表面層はＦｅＣｏ系結晶粒子と整合関係をもった結晶方位関係を保持してＦｅＣｏ系結晶に格子歪を導入させる。ＦｅＣｏ系結晶に種々の添加元素を使用した場合も同様に界面近傍に添加元素を含有する拡散層及び格子整合層が形成され、格子歪を導入できる。４）粒子表面近傍には格子歪みが導入され、平均で０.１〜２０％の歪み量となることが、電子線回折やＸ線回折などの回折実験で検証できる。０.１％未満では保磁力が１ｋＯｅ未満であり硬質磁性材料とはならない。０.１％で１ｋＯｅを超える保磁力となり、さらに格子歪を大きくすることで保磁力を増加させることが可能である。大きな格子歪を導入するためには、ＦｅＣｏ系結晶に侵入型元素である炭素や窒素あるいはフッ素原子を添加すること、ＦｅＣｏ系結晶にＣｒやＢａ，Ｎｂ，Ｖ，Ｚｒ，Ｇａ，Ｂｉ，Ｍｎ，Ｎｉ，Ｔｉ，Ｍｏ，Ｔａ，Ｗ，Ａｌ，Ｃｕなどの元素を添加して組成変調を粒子内で形成すること、ＦｅＣｏ系結晶の内部あるいは表面近傍に結晶構造が変態する相を形成し熱処理時の相変態による歪導入によるＦｅＣｏ系結晶への歪導入、最表面に形成する酸化物やフッ化物または酸フッ化物と拡散し易い元素をＦｅＣｏ系結晶に添加し、加熱による拡散層の形成または添加元素の濃度分布による格子定数の分布に伴う格子歪の導入、などが利用できる。
【実施例１１】
【００８２】
Ｆｅ−１０％Ｃｏ合金をプラズマ法により蒸発させ、長軸と単軸の比が１.５以上１００以下、単軸の平均径が２０ｎｍの粒子を磁場中で作成後、大気解放せずにＴｂＦ2.5組成のフッ化物がアルコールに溶解した溶液を塗布し乾燥加熱させる。この粒子を磁場印加可能な金型に挿入し長軸方向をそろえた後に１００℃から８５０℃の範囲で１−２０ｔ／cm2の荷重で加圧することにより成形体を作成する。成形体に占めるＦｅ−１０％Ｃｏ合金の体積率は８０〜９９％であり、残留磁束密度が１.８Ｔ，保磁力１〜２０ｋＯｅの硬質磁性材料が作成できる。さらに保磁力を大きくするために、上記成形体を再加工してＦｅＣｏ系結晶への格子歪み量を増加させるかあるいは種々の金属元素の添加による結晶格子の歪み増大ならびに第三相としてＮｄ2Ｆｅ14ＢやＳｍＣｏ5などの希土類元素を含有する化合物と混合後熱間成形することにより保磁力を１０〜３０ｋＯｅとすることが可能である。
【００８３】
本実施例のような残留磁束密度１.５Ｔ以上の磁気特性を得るためには、１）ＦｅＣｏ系粒子の粒子が球形ではなく形状異方性を有しており、フッ化物または酸フッ化物で総表面積の５０％以上は被覆されていること。５０％以上が被覆されていない場合にはＦｅＣｏ系粒子の酸化に伴い磁化が減少し、磁石特性が劣化する。また単軸方向の平均粒径が１ｎｍ未満では保磁力が確保できず、５００ｎｍを超えると磁化反転し易くなることから１〜２００ｎｍが望ましい。２）フッ化物または酸フッ化物の成形体に占める体積が０.０１〜２体積％であること。フッ化物が０.０１％未満では被覆率５０％は確保できない。また体積率１０％以上では非磁性フッ化物による成形体の磁化減少が顕著になる。このため最適な体積は０.０１〜２体積％である。３）ＦｅＣｏ系粒子の最表面には格子歪みあるいは原子位置の変動が認められること。最表面の結晶格子には０.１〜２０％の格子歪みが認められる。酸フッ化物とＦｅＣｏ系粒子の結晶構造は立方晶系であり、立方晶系の結晶格子間に格子歪みが導入されている。この格子歪みの導入には加熱成形後に１０℃／秒の冷却速度で４００℃以上の温度範囲を急速冷却することが有効である。
【００８４】
フッ化物被覆ＦｅＣｏ系粒子と混合して磁石特性を向上させるためには、Ｎｄ2Ｆｅ14Ｂ系合金粉あるいはＳｍＣｏ5，Ｓｍ2Ｃｏ17系などの希土類元素を含有する化合物や各種フェライト粉，各種反強磁性粉，各種フェリ磁性粉が適用でき、５００℃以上で磁場中配向あるいは磁場中熱処理することによりＦｅＣｏ系粒子の形状異方性を増大させ、かつ添加粉との磁気的な結合を増大させることができ、保磁力ならびに残留磁束密度、減磁曲線の角型性が向上する。さらに、Ｎｄ2Ｆｅ14Ｂ粒子とＳｍＣｏ5あるいはＳｍ2Ｃｏ17系粒子とを混合、磁場配向後焼結することでＮｄ2Ｆｅ14Ｂ粒子の表面近傍にＳｍ及びＣｏが偏在し、Ｎｄ2Ｆｅ14Ｂ粒子の容易磁化方向が表面近傍で１〜９０度傾斜することで磁化反転が抑制され、保磁力が１〜１０ｋＯｅ増加する。このように母相のＮｄ2Ｆｅ14Ｂ結晶の界面近傍の容易磁化方向を１度以上、望ましくは１０度以上偏在していない母相の容易磁化方向から傾斜させることが保磁力増加に有効である。容易磁化方向が母相粒子の中心部から粒界にかけて連続的に傾斜させるには、偏在元素の濃度分布や原子空孔濃度の制御が重要であり、ＳｍやＣｏが粒界面から２００ｎｍ以内で濃度勾配が認められるようなプロセス制御が必要である。粒界面から０.１ｎｍから２００ｎｍ以内の範囲の粒界面側で急俊な濃度勾配の方が保磁力増加とエネルギー積確保の点で望ましく、粒界面から２００ｎｍを超えた粒内にＳｍやＣｏ偏在は磁気特性を劣化させる。
【符号の説明】
【００８５】
１  Ｎｄ2Ｆｅ14Ｂ結晶
２  重希土類元素含有酸化物
３  酸フッ化物
４  粒界
５  ＦｅＣｏ系結晶のＦｅリッチ相
６  ＦｅＣｏ系結晶のＣｏリッチ相
【図１】
0005948033.tif 000003
【図２】
0005948033.tif 000004
【図３】
0005948033.tif 000005
【図４】
0005948033.tif 000006
【図５】
0005948033.tif 000007